(57)【要約】【課題】  粘膜に対する持続的な粘着力を有するとともに、口腔内での違和感が軽減可能な口腔内粘膜保護フィルムを提供する。【解決手段】  アクリル系水溶性粘膜粘着性ポリマーからなる群から選ばれる少なくとも１種の化合物である第１の化合物と、第２の化合物とを含み、前記第２の化合物が、セルロース系化合物、ビニル系化合物、脂肪酸、脂肪酸エステル、および、これらの混合物からなる群から選ばれる少なくとも１種の水不溶性化合物であり、前記第１の化合物に対する前記第２の化合物の含有量が、０重量％を超えて２５重量％未満の範囲内にあることを特徴とする口腔内粘膜保護フィルム。【選択図】  なし【特許請求の範囲】
【請求項１】
アクリル系水溶性粘膜粘着性ポリマーからなる群から選ばれる少なくとも１種の化合物である第１の化合物と、第２の化合物とを含み、
前記第２の化合物が、セルロース系化合物、ビニル系化合物、脂肪酸、脂肪酸エステル、および、これらの混合物からなる群から選ばれる少なくとも１種の水不溶性化合物であり、
前記第１の化合物に対する前記第２の化合物の含有量が、０重量％を超えて２５重量％未満の範囲内にあることを特徴とする口腔内粘膜保護フィルム。
【請求項２】
前記アクリル系水溶性粘膜粘着性ポリマーが、カルボキシビニルポリマー、ポリアクリル酸、ポリアクリル酸架橋体、ポリアクリル酸の部分中和体、これらの共重合体、およびこれらの混合物からなる群から選ばれる少なくとも１種の化合物である、請求項１記載の口腔内粘膜保護フィルム。
【請求項３】
前記第２の化合物が、エチルセルロース、メタクリル酸コポリマー、ポリ酢酸ビニル、リノール酸、オレイン酸、ミリスチン酸、パルミチン酸、ステアリン酸、べへニン酸、ミリスチン酸イソプロピル、パルミチン酸イソプロピル、オレイン酸エチル、リノール酸エチル、リノール酸イソプロピル、ショ糖脂肪酸エステル、および、これらの混合物からなる群から選ばれる少なくとも１種の化合物である、請求項１または２記載の口腔内粘膜保護フィルム。
【請求項４】
キシリトール、グリセリン、分子量６００以下のポリエチレングリコール、および、これらの混合物からなる群から選ばれる少なくとも１種の化合物である第３の化合物を含む、請求項１から３のいずれか一項に記載の口腔内粘膜保護フィルム。
【請求項５】
前記第１の化合物に対する前記第３の化合物の含有量が、０重量％を超えて６０重量％未満の範囲内にある、請求項４記載の口腔内粘膜保護フィルム。
【請求項６】
さらに、第４の化合物としてヒドロキシプロピルメチルセルロース、メチルセルロース、ヒドロキシプロピルセルロース、ヒドロキシエチルセルロース、サンジェロース、ポリビニルピロリドン、澱粉、無機充填剤、およびこれらの混合物からなる群から選ばれる少なくとも１つを含む、請求項１から５のいずれか一項に記載の口腔内粘膜保護フィルム。
【請求項７】
前記第１の化合物に対する前記第４の化合物の含有量が、０重量％を超えて６０重量％未満の範囲内にある、請求項６記載の口腔内粘膜保護フィルム。
【発明の詳細な説明】
【技術分野】
【０００１】
本発明は、口腔内粘膜保護フィルムに関する。
【背景技術】
【０００２】
従来、皮膚損傷部の保護、湿潤環境の維持、治癒促進等を目的として、ドレッシング材や絆創膏が使用されている。しかし、口腔内等の粘膜損傷に使用できるドレッシング材は市場に存在せず、手術創や粘膜潰瘍であっても、何も覆わずにそのまま放置しているのが現状である。しかし、絆創膏のような保護材で口腔内の粘膜の傷を覆い、痛みなく飲食をしたり、刺激を和らげたいという要望が、医療現場、介護施設あるいは、個人ケアの領域で存在している。
【０００３】
粘膜は特殊的に湿潤な面であるため、粘膜に貼付するためには、通常の粘着剤と異なり、ポリアクリル酸、架橋ポリアクリル酸、カルボキシビニルポリマー、ヒドロキシプロピルセルロース（ＨＰＣ）、ポリビニルピロリドン（ＰＶＰ）、プルランなど水溶性の粘膜粘着性物質を使用することが多く知られていた。これらの物質は口の中で瞬時に溶けてなくなるので、溶解を遅らせるために、水難溶・不溶性物質の混合、多層化（例えば、特許文献１参照）、粘着層の上に全く溶解しない防水性能を有する層を設ける（例えば、特許文献２〜５参照）などの方法で貼付時間の延長と貼付性能の向上を図った貼付材が提案されている。口腔内溶解性を有する貼付材として、水難溶・不溶性物質の混合、多層化などを行ったものは、貼付時間が数分から十数分であり、すぐに溶解・崩壊するため、保護性、使用感など口腔内粘膜保護材としての要求を満たさない。一方、水難溶・不溶性物質を混合した粘着層の上に防水性能を有する層を設けると、貼付時間は延長されるが、口腔内での違和感が強いなどの問題がある。
【先行技術文献】
【特許文献】
【０００４】
【特許文献１】特開２００５−２６３７０４号公報
【特許文献２】特開昭６３−１６０６４９号公報
【特許文献３】特開平１−２２６８２３号公報
【特許文献４】特開平２−２３７９１７号公報
【特許文献５】特開昭６１−２４９４７３号公報
【発明の概要】
【発明が解決しようとする課題】
【０００５】
本発明は上記課題を解決するものであり、粘膜に対する持続的な粘着力を有するとともに、口腔内での違和感が軽減可能な口腔内粘膜保護フィルムを提供することを目的とする。
【課題を解決するための手段】
【０００６】
本発明の口腔内粘膜保護フィルムは、アクリル系水溶性粘膜粘着性ポリマーからなる群から選ばれる少なくとも１種の化合物である第１の化合物と、第２の化合物とを含み、前記第２の化合物が、セルロース系化合物、ビニル系化合物、脂肪酸、脂肪酸エステル、および、これらの混合物からなる群から選ばれる少なくとも１種の水不溶性化合物であり、前記第１の化合物に対する前記第２の化合物の含有量が、０重量％を超えて２５重量％未満の範囲内にあることを特徴とする。
【０００７】
本発明の口腔内粘膜保護フィルムにおいて、前記アクリル系水溶性粘膜粘着性ポリマーが、カルボキシビニルポリマー、ポリアクリル酸、ポリアクリル酸架橋体、ポリアクリル酸の部分中和体、これらの共重合体、およびこれらの混合物からなる群から選ばれる少なくとも１種の化合物であることが好ましい。
【０００８】
本発明の口腔内粘膜保護フィルムにおいて、前記第２の化合物が、エチルセルロース、メタクリル酸コポリマー、ポリ酢酸ビニル、リノール酸、オレイン酸、ミリスチン酸、パルミチン酸、ステアリン酸、べへニン酸、ミリスチン酸イソプロピル、パルミチン酸イソプロピル、オレイン酸エチル、リノール酸エチル、リノール酸イソプロピル、ショ糖脂肪酸エステル、および、これらの混合物からなる群から選ばれる少なくとも１種の化合物であることが好ましい。
【０００９】
本発明の口腔内粘膜保護フィルムにおいて、キシリトール、グリセリン、分子量６００以下のポリエチレングリコール、および、これらの混合物からなる群から選ばれる少なくとも１種の化合物である第３の化合物を含むことが好ましい。
【００１０】
本発明の口腔内粘膜保護フィルムにおいて、前記第１の化合物に対する前記第３の化合物の含有量が、０重量％を超えて６０重量％未満の範囲内にあることが好ましい。
【００１１】
また、本発明の口腔内粘膜保護フィルムにおいて、第４の化合物としてヒドロキシプロピルメチルセルロース、メチルセルロース、ヒドロキシプロピルセルロース、ヒドロキシエチルセルロース、サンジェロース、ポリビニルピロリドン、澱粉、無機充填剤、およびこれらの混合物からなる群から選ばれる少なくとも１つを含むことが好ましい。
【００１２】
本発明の口腔内粘膜保護フィルムにおいて、前記第１の化合物に対する前記第４の化合物の含有量が、０重量％を超えて６０重量％未満の範囲内にあることが好ましい。
【発明の効果】
【００１３】
本発明によれば、粘膜に対する持続的な粘着力を有するとともに、口腔内での違和感が軽減可能な口腔内粘膜保護フィルムを提供することができる。
【発明を実施するための形態】
【００１４】
以下、本発明をさらに具体的に述べる。本発明の口腔内粘膜保護フィルムは、アクリル系水溶性粘膜粘着性ポリマーからなる群から選ばれる少なくとも１種の化合物である第１の化合物と、セルロース系化合物、ビニル系化合物、脂肪酸、脂肪酸エステル、および、これらの混合物からなる群から選ばれる少なくとも１種の水不溶性化合物である第２の化合物とを含み、前記第１の化合物に対する前記第２の化合物の含有量が、０重量％を超えて２５重量％未満の範囲内にある。疎水性の強い物質である第２の化合物（水不溶性物質）をエタノールなどの溶媒に溶解し、そこに水溶性粘膜粘着性ポリマーである水溶性のアクリル系高分子化合物を前記所定の割合で分散させることで、疎水性物質の網目構造の中に水溶性高分子が分散した、海島構造のフィルムを形成することができる。このようなフィルムは、粘膜への貼付性に優れるとともに、口腔内で徐々に溶解していくという特性を有する。
【００１５】
口腔内等における粘膜には、表面の水分の影響のため、通常の粘着剤を粘着させることは困難である。そこで、第１の化合物として選ばれるアクリル系水溶性粘膜粘着性ポリマーは、水素結合を形成しやすい親水性ポリマーを用いることが好ましい。前記親水性ポリマーは、粘膜表面の水分を吸着して、粘液層との相互作用により付着する。そして、前記親水性ポリマーは、水分を吸収するにつれて溶解していく。第１の化合物として選ばれるアクリル系水溶性粘膜粘着性ポリマーは、カルボキシビニルポリマー、ポリアクリル酸、ポリアクリル酸架橋体、ポリアクリル酸の部分中和体、これらの共重合体、およびこれらの混合物からなる群から選ばれる少なくとも１種の化合物であることが好ましい。
【００１６】
第２の化合物として、セルロース系化合物、ビニル系化合物、脂肪酸、脂肪酸エステル、および、これらの混合物からなる群から選ばれる少なくとも１種の水不溶性化合物を所定の割合となるよう用いることで、得られるフィルムを口腔内で徐溶化させることができる。
【００１７】
本発明の口腔内粘膜保護フィルムにおいて、前記第１の化合物に対する前記第２の化合物の含有量は、０重量％を超えて２５重量％未満の範囲内にある。前記第２の化合物の割合が多すぎると、得られるフィルムが不溶性のものとなったり、均一にならなかったりする場合がある。前記含有量は、好ましくは０重量％を超えて２０重量％未満の範囲内である。
【００１８】
前記第２の化合物であるセルロース系化合物としては、エチルセルロース等を好ましく用いることができる。また、ビニル系化合物としては、メタクリル酸コポリマーおよびポリ酢酸ビニル等を好ましく用いることができる。脂肪酸としては、リノール酸、オレイン酸、ミリスチン酸、パルミチン酸、ステアリン酸およびべへニン酸等を好ましく用いることができる。脂肪酸エステルとしては、ミリスチン酸イソプロピル、パルミチン酸イソプロピル、オレイン酸エチル、リノール酸エチル、リノール酸イソプロピルおよびショ糖脂肪酸エステル等を好ましく用いることができる。
【００１９】
さらに、第３の化合物として、キシリトール、グリセリン、分子量６００以下のポリエチレングリコール、および、これらの混合物等の低分子量水溶性化合物から選ばれる少なくとも１種の化合物を添加することも好ましい。前記第３の化合物を添加することで、フィルムが柔軟化しやすくなるため、口腔内での違和感（異物感）を軽減させることができ、よりよい貼付感を得ることができる。一方、同じく低分子量水溶性化合物でも、例えばプロピレングリコール、ＰＥＧ１０００等の化合物を添加した場合には貼付感を向上することができず、添加量によっては粘着力が低下したり、不溶となることがある。また、貼付しにくくなることがある。
【００２０】
また、第４の化合物としてヒドロキシプロピルメチルセルロース、メチルセルロース、ヒドロキシプロピルセルロース、ヒドロキシエチルセルロース、サンジェロース、ポリビニルピロリドンおよび澱粉等の第１化合物以外の水溶性ポリマー、ならびに、タルク、二酸化ケイ素等の無機充填剤、ならびに、これらの混合物からなる群から選ばれる少なくとも１つを含むことが好ましい。
【００２１】
前記第４の化合物としては、フィルム形成時に使用する溶媒に対し、可溶であるものも不溶であるものも、用いることができる。前記第４の化合物として前記溶媒に可溶性の化合物を用いた場合、前記第４の化合物の添加によって、全体厚みにあまり影響を与えることなく、前記第４の化合物を添加しない場合とほぼ同程度厚みの平滑なフィルムを得ることができる。例えば、前記溶媒としてエタノールを用いた場合に厚み４０〜６０μｍの平滑フィルムが得られる系において、エタノール溶解性であるヒドロキシプロピルセルロースおよびポリビニルピロリドンを、前記第１の化合物に対して０．１〜３０重量％程度添加した場合には、同程度の厚みの平滑フィルムが得られる。一方、前記第４の化合物として前記溶媒に不溶性の化合物を用いた場合には、系の中に粒として分散するので、前記第４の化合物を添加しない場合と比べてフィルムの厚みを増加させることができる。例えば、前記溶媒としてエタノールを用いた場合に厚み４０〜６０μｍの平滑フィルムが得られる系において、エタノール非溶解性であるヒドロキシプロピルメチルセルロース、メチルセルロース、サンジェロース、澱粉および無機充填剤を、前記第１の化合物に対して０．１〜４０重量％程度添加した場合には、粒子が分散していることが目視で確認できる厚み５０〜１５０μｍの半透明フィルムが得られる。
【００２２】
前記第４の化合物を用いると、口腔内の湿潤状態における強度（フィルムの湿潤強度）と摩擦耐性を向上でき、粘膜貼付性により優れた丈夫なフィルムを得ることができる。なお、第２の化合物としてエチルセルロースを用いた場合、前記第４の化合物を単独で（前記第３の化合物を添加することなく）追加すると、溶解性の点で好ましくない結果となることがあるが、その場合には、前記第３の化合物と同時に含むことで上記効果を得ることができ、好ましい。
【００２３】
前記第１〜前記第３の化合物を含有する場合、あるいは、前記第１〜前記第４の化合物を含有する場合において、前記第１の化合物に対する前記第２の化合物の含有量が、０重量％を超えて２５重量％未満の範囲内にあり、前記第１の化合物に対する前記第３の化合物の含有量が、０重量％を超えて６０重量％未満の範囲内にあることが好ましく、より好ましくは、０．１重量％から３５重量％の範囲である。前記第３の化合物の添加量が多くなりすぎると、湿潤状態の強度と摩擦耐性が低下する傾向がある。
【００２４】
また、前記第１〜前記第４の化合物を含有する場合において、前記第１の化合物に対する前記第４の化合物の含有量が、０重量％を超えて６０重量％未満の範囲内にあることが好ましく、より好ましくは、０．１重量％から４０重量％の範囲である。前記第４の化合物の添加量が多くなりすぎると、割れやすくなったり、貼付性能が低下する傾向がある。
【００２５】
本発明の口腔内粘膜保護フィルムは、厚みが３０μｍ以上２００μｍ以下の範囲にあることが好ましく、より好ましくは、４０μｍ以上１２０μｍ以下の範囲である。厚みが薄すぎると、破れやすく取扱いにくく、貼付時の飲食に対しての耐性が不十分となりやすい。厚すぎると、口腔内での貼付状態で違和感が生じやすく、またはがれやすくなる場合もある。
【００２６】
本発明の口腔内粘膜保護フィルムには、本発明で得られる特性を損なわない範囲で、例えば、可塑剤、増量剤、滑沢剤、矯味剤、着色剤、着香剤、防腐剤、安定剤等の添加物を含有させることも可能である。また、口腔からの投与可能な薬剤を添加しておき、徐放性製剤として用いたり、あるいは、貼付部の粘膜から吸収させて投与する貼付製剤とすることもできる。
【００２７】
また、本発明の口腔内粘膜保護フィルムは、単層として十分に粘膜の保護フィルムとして使えるが、表面に難溶性の保護層を設けることや複層化することも可能であり、貼付時間の延長が期待できる。
【実施例】
【００２８】
以下、本発明を実施例により具体的に説明する。
【００２９】
［実施例１］
第１の化合物であるアクリル系水溶性粘膜粘着性ポリマーとしてカルボキシビニルポリマー（Ｃａｒｂｏｐｏｌ、「Ｃａｒｂｏｐｏｌ  ９７１」、ＬＵＢＲＩＺＯＬ社製）を１７ｇ、第２の化合物としてエチルセルロース（ＥＣ、ダウ・ケミカル社製医薬用グレード）を０．３ｇ用いた。第１の化合物に対する第２の化合物の含有量は、１．８重量％である。エタノール２５０ｇを攪拌しながら、カルボキシビニルポリマーの粉末とエチルセルロースの粉末とを加え、室温にて１時間攪拌し、白濁の分散液を作製した。これを４０℃に加温しながら２４時間攪拌した。この液をアプリケーターにてＰＥＴセパレーターに１ｍｍの厚みで塗工し、室温で５分、さらに４０℃で２０分乾燥し、厚み約４０μｍの透明平滑フィルムを得た。
【００３０】
［実施例２］
第２の化合物としてエチルセルロース（ＥＣ）を０．６ｇ用いた他は、実施例１と同様にして厚み約４０μｍの透明平滑フィルムを得た。本例における第１の化合物に対する第２の化合物の含有量は、３．５重量％である。
【００３１】
［実施例３］
第２の化合物としてアミノアルキルメタクリレートコポリマー（Ｅｕｄｒａｇｉｔ、「Ｅｕｄｒａｇｉｔ」Ｌ１００、Ｅｖｏｎｉｋ社製）を０．６ｇ用いた他は、実施例１と同様にして厚み約４０μｍの透明平滑フィルムを得た。本例における第１の化合物に対する第２の化合物の含有量は、３．５重量％である。
【００３２】
［実施例４］
第２の化合物としてポリ酢酸ビニル（「ゴーセニール」ＮＺ−２、日本合成化学工業株式会社製）を０．６ｇ用いた他は、実施例１と同様にして厚み約４０μｍの半透明平滑フィルムを得た。本例における第１の化合物に対する第２の化合物の含有量は、３．５重量％である。
【００３３】
［実施例５］
第１の化合物であるアクリル系水溶性粘膜粘着性ポリマーとしてカルボキシビニルポリマー（Ｃａｒｂｏｐｏｌ）を１７ｇ、第２の化合物としてエチルセルロース（ＥＣ）を３．９ｇ、第３の化合物としてキシリトール（三菱商事フードテック株式会社製）を５．６ｇ、第４の化合物としてヒドロキシプロピルメチルセルロース（ヒプロメロース、信越化学工業株式会社製  日本薬局方）を５．６ｇ用いた。本例における第１の化合物に対する第２の化合物の含有量は、２２．９重量％である。エタノール２００ｇを攪拌しながら、カルボキシビニルポリマーの粉末とエチルセルロースの粉末とを加え、室温にて１時間攪拌し、白濁の分散液を作製した。ヒドロキシプロピルメチルセルロースとキシリトールの粉末をエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約１００μｍのフィルムを得た。得られたフィルムは、粒子が分散していることが目視で確認できる半透明フィルムであった。
【００３４】
［実施例６］
キシリトールを２．２ｇとした他は、実施例５と同様にして厚み約１００μｍのフィルムを得た。得られたフィルムは、粒子が分散していることが目視で確認できる半透明フィルムであった。本例における第１の化合物に対する第２の化合物の含有量は、２２．９重量％である。
【００３５】
［実施例７］
エチルセルロースを１．１ｇ、キシリトールを２．２ｇ、ヒドロキシプロピルメチルセルロースを２．２ｇとした他は、実施例５と同様にして厚み約１００μｍのフィルムを得た。得られたフィルムは、粒子が分散していることが目視で確認できる半透明フィルムであった。本例における第１の化合物に対する第２の化合物の含有量は、６．５重量％である。
【００３６】
［実施例８］
ヒドロキシプロピルメチルセルロースを添加しなかった他は、実施例５と同様にして厚み約４０μｍの透明平滑フィルムを得た。本例における第１の化合物に対する第２の化合物の含有量は、２２．９重量％である。
【００３７】
［実施例９］
ヒドロキシプロピルメチルセルロースを２．２ｇとした他は、実施例５と同様にして厚み約１００μｍのフィルムを得た。得られたフィルムは、粒子が分散していることが目視で確認できる半透明フィルムであった。本例における第１の化合物に対する第２の化合物の含有量は、２２．９重量％である。
【００３８】
［実施例１０］
エチルセルロースを２．８ｇとした他は、実施例５と同様にして厚み約１００μｍのフィルムを得た。得られたフィルムは、粒子が分散していることが目視で確認できる半透明フィルムであった。本例における第１の化合物に対する第２の化合物の含有量は、１６．５重量％である。
【００３９】
［実施例１１］
第１の化合物であるアクリル系水溶性粘膜粘着性ポリマーとしてカルボキシビニルポリマー（Ｃａｒｂｏｐｏｌ）を１７ｇ、第２の化合物としてエチルセルロース（ＥＣ）を２．８ｇ、第３の化合物として分子量４００のポリエチレングリコール（ＰＥＧ４００、ＷＡＫＯ純薬工業株式会社製  試薬規格）を２．２ｇ、第４の化合物としてヒドロキシプロピルメチルセルロース（ヒプロメロース）を５．６ｇ用いた。本例における第１の化合物に対する第２の化合物の含有量は、１６．５重量％である。エタノール２００ｇを攪拌しながら、カルボキシビニルポリマーの粉末とエチルセルロースの粉末とを加え、室温にて１時間攪拌し、白濁の分散液を作製した。ＰＥＧ４００とヒドロキシプロピルメチルセルロースをエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約１００μｍのフィルムを得た。得られたフィルムは、粒子が分散していることが目視で確認できる半透明フィルムであった。
【００４０】
［実施例１２］
第１の化合物であるアクリル系水溶性粘膜粘着性ポリマーとしてカルボキシビニルポリマー（Ｃａｒｂｏｐｏｌ）を１７ｇ、第２の化合物として、エチルセルロース（ＥＣ）を２．８ｇおよびオレイン酸（日油株式会社製  薬添規格）を０．６ｇ、第４の化合物として、タルク（小堺製薬株式会社製  薬局方）を２．８ｇ用いた。本例における第１の化合物に対する第２の化合物の含有量は、２０．０重量％である。エタノール２００ｇを攪拌しながら、カルボキシビニルポリマーの粉末とエチルセルロースの粉末とを加え、室温にて１時間攪拌し、白濁の分散液を作製した。オレイン酸とタルクをエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約５０μｍの半透明白濁フィルムを得た。
【００４１】
［実施例１３］
第４の化合物として、タルクに代えて、二酸化ケイ素（日本アエロジル株式会社製）を０．６ｇとした他は、実施例１２と同様にして厚み約１１０μｍのフィルムを得た。得られたフィルムは、粒子が分散していることが目視で確認できる半透明フィルムであった。本例における第１の化合物に対する第２の化合物の含有量は、１６．５重量％である。
【００４２】
［実施例１４］
第３の化合物として、ＰＥＧ４００に代えてグリセリン（ＷＡＫＯ純薬工業株式会社製  試薬規格）を２．２ｇとした他は、実施例１１と同様にして厚み約１００μｍのフィルムを得た。得られたフィルムは、粒子が分散していることが目視で確認できる半透明フィルムであった。本例における第１の化合物に対する第２の化合物の含有量は、１６．５重量％である。
【００４３】
［実施例１５］
第１の化合物であるアクリル系水溶性粘膜粘着性ポリマーとしてカルボキシビニルポリマー（Ｃａｒｂｏｐｏｌ）を１７ｇ、第２の化合物として、エチルセルロース（ＥＣ）を１．０ｇおよびオレイン酸エチル（ＷＡＫＯ純薬工業株式会社製  試薬規格）を０．６ｇ、第４の化合物として、タルクを２．２ｇ用いた。本例における第１の化合物に対する第２の化合物の含有量は、９．４重量％である。エタノール２００ｇを攪拌しながら、カルボキシビニルポリマーの粉末とエチルセルロースの粉末とを加え、室温にて１時間攪拌し、白濁の分散液を作製した。オレイン酸エチルとタルクをエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約５０μｍの半透明白濁フィルムを得た。
【００４４】
［実施例１６］
第１の化合物であるアクリル系水溶性粘膜粘着性ポリマーとしてカルボキシビニルポリマー（Ｃａｒｂｏｐｏｌ）を１７ｇ、第２の化合物として、エチルセルロース（ＥＣ）を０．７ｇおよびミリスチン酸イソプロピル（日光ケミカルズ株式会社製）を０．６ｇ、第４の化合物として、タルクを２．２ｇ用いた。本例における第１の化合物に対する第２の化合物の含有量は、７．６重量％である。エタノール２００ｇを攪拌しながら、カルボキシビニルポリマーの粉末とエチルセルロースの粉末とを加え、室温にて１時間攪拌し、白濁の分散液を作製した。ミリスチン酸イソプロピルとタルクをエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約５０μｍの半透明白濁フィルムを得た。
【００４５】
［実施例１７］
第１の化合物であるアクリル系水溶性粘膜粘着性ポリマーとしてカルボキシビニルポリマー（Ｃａｒｂｏｐｏｌ）を１７ｇ、第２の化合物として、エチルセルロース（ＥＣ）を０．７ｇおよびパルミチン酸イソプロピル（ＷＡＫＯ純薬工業株式会社  試薬規格）を０．６ｇ、第４の化合物として、タルクを２．８ｇ用いた。本例における第１の化合物に対する第２の化合物の含有量は、７．６重量％である。エタノール２００ｇを攪拌しながら、カルボキシビニルポリマーの粉末とエチルセルロースの粉末とを加え、室温にて１時間攪拌し、白濁の分散液を作製した。パルミチン酸イソプロピルとタルクをエタノール５０ｇに投入し、ホモジナイザーでよく分散させた。上記２液を混合し、これを４０℃に加温しながら２４時間攪拌した。この液をアプリケーターにてＰＥＴセパレーターに１ｍｍの厚みで塗工し、室温で５分、さらに４０℃で２０分乾燥し、厚み約５０μｍの半透明白濁フィルムを得た。
【００４６】
［実施例１８］
第１の化合物としてカルボキシビニルポリマーに替えてポリアクリル酸ナトリウム（「アクアリック」ＡＳ５８、株式会社日本触媒製）を１７ｇ用いた他は、実施例１と同様にして厚み約４０μｍの透明平滑フィルムを得た。本例における第１の化合物に対する第２の化合物の含有量は、１．８重量％である。
【００４７】
［実施例１９］
第３の化合物として分子量４００のポリエチレングリコール（ＰＥＧ４００、ＷＡＫＯ純薬工業株式会社製  試薬規格）を８．３ｇ用いた他は、実施例１１と同様にして厚み約１００μｍのフィルムを得た。得られたフィルムは、粒子が分散していることが目視で確認できる半透明フィルムであった。本例における第１の化合物に対する第２の化合物の含有量は、１６．５重量％である。また、第１の化合物に対する第３の化合物の含有量は４８．８重量％、第１の化合物に対する第４の化合物の含有量は３２．９重量％である。
【００４８】
［実施例２０］
第４の化合物としてヒドロキシプロピルメチルセルロース（ヒプロメロース）を８．３ｇ用いた他は、実施例１１と同様にして厚み約１００μｍのフィルムを得た。得られたフィルムは、粒子が分散していることが目視で確認できる半透明フィルムであった。本例における第１の化合物に対する第２の化合物の含有量は、１６．５重量％である。また、第１の化合物に対する第３の化合物の含有量は１２．９重量％、第１の化合物に対する第４の化合物の含有量は４８．８重量％である。
【００４９】
［比較例１］
エタノール２５０ｇを攪拌しながら、カルボキシビニルポリマー（Ｃａｒｂｏｐｏｌ）の粉末１７ｇを加え、室温にて１時間攪拌し、白濁の分散液を作製した。これを４０℃に加温しながら２４時間攪拌した。この液をアプリケーターにてＰＥＴセパレーターに１ｍｍの厚みで塗工し、室温で５分、さらに４０℃で２０分乾燥し、厚み約３０μｍの透明フィルムを得た。このフィルムは、乾燥状態で脆くて割れやすい性質をもっているが、口腔内に貼付すると柔らかくて粘膜にぴったりくっついた。しかし、溶解が速く、口腔内に貼付すると、数分で溶けてなくなってしまった。
【００５０】
［比較例２］
ひまし油（ＷＡＫＯ純薬工業株式会社製  試薬規格）１．７ｇを溶かしたエタノール７０ｇを攪拌しながら、エチルセルロース（ＥＣ）を４．０ｇを加え、完全に溶解するまで室温にて２〜３時間攪拌した。この液をアプリケーターにてＰＥＴセパレーターに５００μｍの厚みで塗工し、５０℃で１０分乾燥し、厚み約１５〜２０μｍの透明フィルムを得た。このフィルムは、口腔内で硬く、全く粘膜粘着性はなく、貼付できなかった。
【００５１】
［比較例３］
水溶性粘膜粘着性ポリマーとしてカルボキシビニルポリマー（Ｃａｒｂｏｐｏｌ）を１７ｇ、第２の化合物としてエチルセルロース（ＥＣ）を５．６ｇ用いた。本例における第１の化合物に対する第２の化合物の含有量は、３２．９重量％である。エタノール２５０ｇを攪拌しながら、カルボキシビニルポリマーの粉末とエチルセルロースの粉末とを加え、室温にて１時間攪拌し、白濁の分散液を作製した。これを４０℃に加温しながら２４時間攪拌した。この液をアプリケーターにてＰＥＴセパレーターに１ｍｍの厚みで塗工し、室温で５分、さらに４０℃で２０分乾燥し、厚み約４０μｍの半透明フィルムを得た。このフィルムは、粘膜に対する粘着性はあったが、口腔内で不溶性であった。
【００５２】
［比較例４］
水溶性粘膜粘着性ポリマーとしてカルボキシビニルポリマー（Ｃａｒｂｏｐｏｌ）を１７ｇ、第２の化合物としてエチルセルロース（ＥＣ）を１１．３ｇ用いた。本例における第１の化合物に対する第２の化合物の含有量は、６６．５重量％である。エタノール２５０ｇを攪拌しながら、カルボキシビニルポリマーの粉末とエチルセルロースの粉末とを加え、室温にて１時間攪拌し、白濁の分散液を作製した。これを４０℃に加温しながら２４時間攪拌した。この液をアプリケーターにてＰＥＴセパレーターに１ｍｍの厚みで塗工し、室温で５分、さらに４０℃で２０分乾燥し、厚み約４５μｍの半透明フィルムを得た。このフィルムは、硬めで、粘膜に対する粘着性は弱く、口腔内で不溶性であった。
【００５３】
実施例および比較例について、以下の評価を行った。各例の組成を表１〜表５に、評価結果を表６〜１０に示す。表１〜表５においては、各成分の組成の単位はｇであり、第１の化合物の含有量に対する第２の化合物の含有量を「含有量比（％）」で示している。
【００５４】
（粘着力）
被着体としての粘膜モデル（ムチンゲル）を設定し、得られたフィルムを一定圧力で押し当てた後、引き剥がすときの力を引張試験機で測定し、引き剥がし時の最大剥離力を粘着力（Ｎ）として求めた。測定は、特開２０１２−７２１６６号公報第００６８段落に記載の粘膜接着力の測定方法に準じて、下記の条件で行った。ムチンゲルは、表面状態を整えるため、２３℃で水飽和した密閉容器中で２４時間保存したものを使用した。
使用機器：ＥＺテスター（株式会社島津製作所製）
適用速度：３ｍｍ／ｍｉｎ
押し当て圧力：１．４７Ｎ
押し当て時間：６０秒
引き剥がし速度：２ｍｍ／ｍｉｎ
サンプル：直径２０ｍｍ
ムチンゲル：３．２５％ｇｅｌｌａｎ  ｇｕｍ、１．６％ムチンの含水ゲル
【００５５】
（貼付テスト  食事なし）
片側の頬内側の粘膜の水分をティッシュペーパーで軽く拭き取り、φ１５ｍｍの得られたフィルムを貼付した。貼付中食事はとらず、水は自由に飲む条件で、貼付強さ（粘着強さ）、違和感、貼付時間を確認した。４人のデータを平均したものを結果とした。
【００５６】
（貼付テスト  食事あり）
食事直前に、片側の頬内側の粘膜の水分をティッシュペーパーで軽く拭き取り、φ１５ｍｍの得られたフィルムを貼付した。なるべく貼付箇所とは逆側で咀嚼するように食事し、貼付強さ（粘着強さ）、違和感、貼付時間を確認した。４人のデータを平均したものを結果とした。表中の平均貼付時間の欄に示した括弧内の数値は、４人の食事に要した時間を平均した値（分）である。
【００５７】
表中の粘着強さについては、以下のとおりである。
◎：貼付中よくくっつく
○：貼付中くっつく
△：何とかくっついている
×：剥離しやすい
【００５８】
表中の違和感については、以下のとおりである。
◎：違和感なく快適
○：ほぼ違和感はない
△：若干気になる
×：かなり気になる
【００５９】
【表１】
2019122702.tif 000002
【００６０】
【表２】
2019122702.tif 000003
【００６１】
【表３】
2019122702.tif 000004
【００６２】
【表４】
2019122702.tif 000005
【００６３】
【表５】
2019122702.tif 000006
【００６４】
【表６】
2019122702.tif 000007
【００６５】
【表７】
2019122702.tif 000008
【００６６】
【表８】
2019122702.tif 000009
【００６７】
【表９】
2019122702.tif 000010
【００６８】
【表１０】
2019122702.tif 000011
【００６９】
表６〜表９に示すように、実施例では、粘膜に対する持続的な粘着力を有するとともに、口腔内では違和感が非常に小さい口腔内粘膜保護フィルムを達成できていることがわかる。実施例では、組成によって貼付時間と貼付感が異なるが、いずれも最終的には徐々に溶解して消失した。したがって、睡眠中であっても、口腔内で剥離して喉に詰まるといったリスクがなく、安心して貼付できる。貼付テストを繰り返し行った結果、平均で３時間程度も貼付できるサンプルも得ることができた。これに対して、比較例のフィルムでは、口腔内で瞬時に溶解して保護フィルムとしての機能を果たさないか、不溶であり口腔内貼付中に剥離してしまったり、違和感を感じたりするものであった（表１０参照）。
【００７０】
以上のように、本発明では、粘膜に対する持続的な粘着力を有するとともに、口腔内での違和感が軽減可能な口腔内粘膜保護フィルムが得られることがわかる。